СПОСОБ ГИДРОКРЕКИНГА СО ВЗВЕШЕННЫМ СЛОЕМ КАТАЛИЗАТОРА

1. Способ гидрокрекинга со взвешенным слоем катализатора, включающий:
подачу одного или нескольких углеводородных соединений, имеющих температуру начала кипения, составляющую по меньшей мере 340°С, и суспензионного катализатора в зону гидрокрекинга со взвешенным слоем катализатора, где суспензионный катализатор содержит:
1) от 32 до 50% (мас.) железа;
2) от 3 до 14% (мас.) алюминия;
3) не более чем 10% (мас.) натрия и
4) от 2 до 10% (мас.) кальция;
где все величины процентного содержания каталитического компонента относятся к металлу и получаются при расчете на массу высушенного суспензионного катализатора.
2. Способ гидрокрекинга со взвешенным слоем катализатора по п. 1, где зона гидрокрекинга со взвешенным слоем катализатора включает трубчатый реактор с восходящим потоком.
3. Способ гидрокрекинга со взвешенным слоем катализатора по п. 1 или 2, где железо, алюминий, натрий и кальций присутствуют в виде оксидов, гидроксидов или гидратов оксидов.
4. Способ гидрокрекинга со взвешенным слоем катализатора по п. 1 или 2, где суспензионный катализатор содержит от 40 до 50% (масс.) железа по металлу и при расчете на массу высушенного суспензионного катализатора.
5. Способ гидрокрекинга со взвешенным слоем катализатора по п. 1 или 2, где высушенный суспензионный катализатор содержит не более чем 1% (мас.) воды.
6. Способ гидрокрекинга со взвешенным слоем катализатора по п. 1 или 2, где высушенный суспензионный катализатор характеризуется потерями при прокаливании при 900°С, не большими чем 0,01% (мас.).
7. Способ гидрокрекинга со взвешенным слоем катализатора по п. 1 или 2, где один или несколько углеводородов включают легкий вакуумный газойль, тяжелый вакуумный газойль или пек.
8. Способ гидрокрекинга со взвешенным слоем катализатора по п. 1 или 2, где суспензионный катализатор содержит красный шлам.
9. Способ гидрокрекинга со взвешенным слоем катализатора по п. 1 или 2, где суспензионный катализатор характеризуется средним размером частиц, не большим чем 75 микрон.
10. Способ гидрокрекинга со взвешенным слоем катализатора по п. 1 или 2, где суспензионный катализатор содержит от 45 до 50% (мас.) железа по металлу и при расчете на массу высушенного суспензионного катализатора.